(57)【特許請求の範囲】
【請求項１】
フッ素系界面活性剤を１〜１５重量％含有するセメント系目地材であって、フッ素系界面活性剤がパーフルオロアルキルリン酸エステル及び／又はパーフルオロアルキルエチルアクリレートであることを特徴とするセメント系目地材。
【請求項２】
請求項１において、ポリマーセメントモルタル用のポリマーを１〜１０重量％含有することを特徴とするセメント系目地材。
【請求項３】
請求項１又は２において、セメントがポルトランドセメントであることを特徴とするセメント系目地材。
【請求項４】
請求項１又は２において、セメントがアルミナセメントであることを特徴とするセメント系目地材。
【発明の詳細な説明】
【０００１】
【発明の属する技術分野】
本発明はセメント系目地材に係り、特に、撥水性、撥油性を有し、耐汚染性に優れた目地を形成することができるセメント系目地材に関する。
【０００２】
【従来の技術】
従来のセメント系目地材は、目地用のセメントと細骨材とを混合したものである。また、形成されたセメント系目地は、吸水率が低いことが望ましいことから、吸水率を低くするためにセメント系目地材にはシリコーン化合物のような吸水防止剤が添加されている。このようなセメント系目地材は、水を添加して混練してスラリー状とし、これをタイルや石材などの建材同士の間の目地間隙に充填することにより目地が形成される。
【０００３】
【発明が解決しようとする課題】
従来のセメント系目地材で形成された目地は、吸水防止剤の効果で撥水性はあるものの、油が浸み込み易く、このため目地が汚れ易いという欠点があった。特に、台所のコンロ周りでは、飛散した食用油が目地に浸み込んで目地が汚れ易く、しかも浸み込んだ油は容易に拭き取ることができず、清掃も困難であった。
【０００４】
本発明は上記従来の問題点を解決し、撥水性に優れるだけでなく撥油性にも優れ、汚れ難く、また、汚れが付着した場合でも容易に拭き取ることができるセメント系目地を形成することができるセメント系目地材を提供することを目的とする。
【０００５】
【課題を解決するための手段】
本発明のセメント系目地材は、フッ素系界面活性剤を１〜１５重量％含有するセメント系目地材であって、フッ素系界面活性剤がパーフルオロアルキルリン酸エステル及び／又はパーフルオロアルキルエチルアクリレートであることを特徴とする。
【０００６】
所定量のフッ素系界面活性剤を含む本発明のセメント系目地材では、良好な撥水性と撥油性が得られ、耐汚染性に優れたセメント系目地を形成することができる。
【０００８】
また、フッ素系界面活性剤の配合により、形成される目地の硬度が低下する傾向があることから、本発明においては、ポリマーセメントモルタル用のポリマーを１〜１０重量％配合することにより、この硬度の低下を防止して、強度の向上を図ることが好ましい。
【０００９】
本発明のセメント系目地材において、セメントとしてはポルトランドセメントが一般的に用いられるが、速硬性のアルミナセメントを用いることにより、高強度な目地を形成することができる。
【００１０】
【発明の実施の形態】
以下に本発明の実施の形態を詳細に説明する。
【００１１】
本発明のセメント系目地材は、所定量のフッ素系界面活性剤を含有すること以外は、通常のセメント系目地材と同様の配合とすることができ、従って、セメントと細骨材を主体とし、更に、フッ素系界面活性剤、好ましくはフッ素系界面活性剤とポリマーセメントモルタル用のポリマーを含むものである。
【００１２】
本発明においてフッ素系界面活性剤としては、撥水性及び撥油性の改善効果が得られるものとして、パーフルオロアルキルリン酸エステル、パーフルオロアルキルエチルアクリレートを用いる。なお、パーフルオロアルキルリン酸エステルは撥油性能が高く、パーフルオロアルキルエチルアクリレートは硬化時間が短い。パーフルオロアルキルリン酸エステル、パーフルオロアルキルエチルアクリレートは一方のみを用いても良く、併用しても良い。
【００１３】
このフッ素系界面活性剤のセメント系目地材中の含有量が１重量％未満では、フッ素系界面活性剤を配合したことによる撥水性や撥油性の改善効果が十分に得られず、１５重量％を超えると硬化時間の増大、硬化不良、硬化しても硬度が低くなるなどの不具合を生じるため、好ましくない。従って、フッ素系界面活性剤の含有量は１〜１５重量％、特に３〜１０重量％とするのが好ましい。
【００１４】
このようなフッ素系界面活性剤を配合することにより、形成される目地の硬度が低下する傾向がある。従って、この硬度低下を防止して、形成される目地の強度を高めるために、本発明のセメント系目地材においては、ポリマーセメントモルタル用のポリマーを配合することが好ましい。このポリマーとしては、通常のポリマーセメントモルタルに使用される市販の各種のものを用いることができる。このポリマーの配合量は少な過ぎると、ポリマーを添加したことによる硬度の向上効果が十分に得られず、多過ぎると施工性を損なう（目地詰め時にタイル表面に残った目地材のふきとり性低下）こととなることから、ポリマーは、フッ素系界面活性剤の配合量によっても異なるが、セメント系目地材中の含有量が１〜１０重量％、特に２〜５重量％となるように配合するのが好ましい。
【００１５】
セメント系目地材の主材としてのセメントとしては、普通ポルトランドセメントや白色ポルトランドセメント等のポルトランドセメント、或いはアルミナセメント等を用いることができるが、セメントとして速硬性のアルミナセメントを用いた場合には、硬度が高く、高強度な目地を形成することができる。なお、ポルトランドセメントとアルミナセメントとを併用しても良い。
【００１６】
細骨材としては、炭酸カルシウム、珪砂等の通常の目地用の細骨材を用いることができ、このような細骨材は、セメント１００重量部に対して一般に５０〜２００重量部程度用いられる。
【００１７】
このような本発明のセメント系目地材は、セメント系目地材１００重量部に対して水１５〜３０重量部を加えて混練してモルタルとし、塗り目地法等によって、目地間隙に充填することにより、撥水性、撥油性に優れた目地を容易に形成することができる。
【００１８】
なお、本発明のセメント系目地材では、フッ素系界面活性剤を配合することで、吸水性、吸油性を抑え、良好な撥水、撥油性を得ることができるため、他の吸水防止剤を配合する必要はないが、必要に応じて、吸水防止剤や減水剤等の通常のセメント系目地材に用いられる混和剤を含んでいても良い。
【００１９】
【実施例】
以下に実施例及び比較例を挙げて本発明をより具体的に説明する。
【００２０】
実施例１〜４、比較例１〜３
表１に示す配合のセメント系目地材を調製し、このセメント系目地材１００重量部に水３０重量部を添加し、混練してモルタルとし、作業性、物性の評価を行い、結果を表１に示した。
【００２１】
なお、ポリマーとしては、エチレン酢酸ビニル系合成高分子エマルジョンを用い、フッ素系界面活性剤としてはパーフルオロアルキルリン酸エステルを用いた。
【００２２】
また、作業性については、各々の作業工程の作業のし易さで評価し、物性については次のようにして調べた。
〔吸水率，吸油率〕
φ３０ｍｍ、厚さ５ｍｍのペレット状にした目地を使用し、油はサラダ油を用いて調べた。
〔硬度〕
陶器質タイルの間に目地を詰め、目地押さえ、養生した後、鉛筆で目地部を引っ掻き、硬度を確認した。
〔撥水性，撥油性〕
目地に水道水又は油（サラダ油）を滴下し、目視にて確認した。
【００２３】
【表１】
0003797058.tif 000002
【００２４】
表１より明らかなように、本発明のセメント系目地材によれば、良好な作業性のもとに撥水性、撥油性に優れ、汚れが付き難い目地を形成することができる。特に、ポリマーを配合したセメント系目地材やセメントとしてアルミナセメントを用いたセメント系目地材であれば、高硬度で強度的にも優れた目地を形成することができる。
【００２５】
【発明の効果】
以上詳述した通り、本発明のセメント系目地材によれば、撥水性に優れるだけでなく、撥油性にも優れ、汚れ難く、また、汚れが付着した場合でも容易に拭き取ることができるセメント系目地を形成することができる。